(57)【特許請求の範囲】
【請求項１】
無水珪酸アルミニウムもしくはアルミノ珪酸ナトリウムが０．１〜０．５質量％付着したパラ型全芳香族ポリアミド繊維から得られる牽切加工糸であって、
単糸長の変動係数が５０％以下であり、引張強度が１８ｃＮ／ｄｔｅｘ以上であり、加工前の原糸と比較して強度維持率が８０％以上であるパラ型全芳香族ポリアミド牽切加工糸。
【請求項２】
繊維集合体の繊維軸方向に対して４０度から１４０度までの傾斜を有する単糸が、全体の１％以上３％未満である請求項１記載のパラ型全芳香族ポリアミド牽切加工糸。
【請求項３】
ゴム補強材である請求項１または２記載のパラ型全芳香族ポリアミド牽切加工糸。
【請求項４】
パラ型全芳香族ポリアミド繊維からなる牽切加工糸の製造方法であって、
原糸表面に無水珪酸アルミニウムもしくはアルミノ珪酸ナトリウムの微粉末を０．１〜０．５質量％付着させた後に、牽切加工を実施するパラ型全芳香族ポリアミド牽切加工糸の製造方法。
【請求項５】
前記無水珪酸アルミニウムもしくはアルミノ珪酸ナトリウムの微粉末が、平均粒径５μｍ以下である請求項４記載のパラ型全芳香族ポリアミド牽切加工糸の製造方法。
【請求項６】
請求項４または５記載のパラ型全芳香族ポリアミド牽切加工糸の製造方法によって得られるパラ型全芳香族ポリアミド牽切加工糸であって、
単糸長の変動係数が５０％以下であり、引張強度が１８ｃＮ／ｄｔｅｘ以上であり、加工前の原糸と比較して強度維持率が８０％以上である牽切加工糸。
【発明の詳細な説明】
【技術分野】
【０００１】
本発明は、パラ型全芳香族ポリアミド牽切加工糸に関する。さらに詳しくは、従来の高強力短繊維からなる牽切加工糸に比べて、引張強度が高く、かつ、原糸の強度維持率も高い牽切加工糸に関する。
【背景技術】
【０００２】
パラ型芳香族系ポリアミド繊維を代表とする高強力繊維は、高耐熱性であり耐切創性も高いため、衣料用途分野においては、紡績糸として防護衣料用途へ展開されている。しかしながら、従来の高強力繊維を用いた紡績糸は、加工前の原糸に比べて加工糸の強度が著しく小さく、また、原糸と比較した強度保持率が著しく低いという欠点があった。このため、高強力を必要とする用途への展開は困難であった。
【０００３】
一般的に、紡績糸の繊維強力は、該紡績糸を構成する単繊維の強力と、単糸の平均糸長に比例する。このため、原糸の強度維持率を高くするためには、原糸の強力を上げるか、平均構成単糸長を長くするほかなかった。しかしながら、原糸の強力を上げることには限界があった。また、紡績糸の単糸長は一般的に１００ｍｍ以下であるため、このような短繊維から構成される紡績糸の強度維持率は高くても５０％以下であり、一方で、これ以上長い単糸を用いることは、紡績糸製造上困難となるばかりでなく、繊維を均一に配向させることが困難な結果、強度維持率の向上への寄与は小さいものとなっていた。
【０００４】
これらの問題を解決するため、特許文献１では、連続糸条を引き千切り方式にて短繊維化し、平均単糸長が１３０〜６００ｍｍの繊維からなる抱合性が付与された全芳香族ポリアミド紡績糸用糸条が提案されている。
【０００５】
さらに、特許文献２には、ローラー間距離が１００〜２００ｃｍである一対の供給ローラーと牽切ローラーとの間で、湿度が８０％以上の湿潤流体を付与ししつつ引き千切りし、次いで流体ノズルで抱合して引き取ることにより、平均単糸長が４０〜９０ｃｍであり、紡績糸の原糸強度維持率が７０％以上である高強力牽切加工糸が開示されている。
しかしながら、依然として、加工糸の引張強度および原糸強度に対する強度維持率は満足できるものではなく、さらなる向上が求められていた。
【先行技術文献】
【特許文献】
【０００６】
【特許文献１】特開昭５８−０８１６３７号公報
【特許文献２】国際公開第２００５／１０３３５３号パンフレット
【発明の概要】
【発明が解決しようとする課題】
【０００７】
本発明は、上記従来技術を背景になされたものであり、その目的とするところは、加工糸の引張強度が高く、かつ、原糸に対する強度維持率が高いパラ型全芳香族ポリアミド繊維からなる牽切加工糸およびその製造方法を提供することにある。
【課題を解決するための手段】
【０００８】
本発明者は、上記課題を解決するため鋭意検討した。その結果、パラ型全芳香族ポリアミドの原糸表面に無機微粉末を特定量付着させることで、牽切加工時の原糸開繊性が向上して平均単糸長のバラツキが低減し、その結果、加工糸の引張強度が高く、かつ、原糸に対する強度維持率が向上した牽切加工糸が得られることを見出し、本発明を完成するに至った。
【０００９】
すなわち、無水珪酸アルミニウムもしくはアルミノ珪酸ナトリウムが付着したパラ型全芳香族ポリアミド繊維から得られる牽切加工糸であって、単糸長の変動係数が５０％以下であり、引張強度が１８ｃＮ／ｄｔｅｘ以上であり、加工前の原糸と比較して強度維持率が８０％以上であるパラ型全芳香族ポリアミド繊維からなる牽切加工糸である。
また別の本発明は、パラ型全芳香族ポリアミド繊維からなる牽切加工糸の製造方法であって、原糸表面に無水珪酸アルミニウムもしくはアルミノ珪酸ナトリウムの微粉末を０．１〜０．５質量％付着させた後に、牽切加工を実施するパラ型全芳香族ポリアミド繊維からなる牽切加工糸の製造方法である。
【発明の効果】
【００１０】
本発明のパラ型全芳香族ポリアミドからなる牽切加工糸は、従来の高強力短繊維からなる牽切加工糸に比べて、引張強度が高く、かつ、原糸に対する強度維持率が高いものである。このため、例えば、自動車の燃料ホースやタイミングベルト等のゴム補強用途等の高強力を必要とする用途において、大変有用である。
【００１１】
また、同時に、本発明のパラ型全芳香族ポリアミド牽切加工糸は、牽切加工糸表面の単糸の絡まり量が多いため、ゴム等のマトリックス中におけるアンカー効果は向上し、マトリックスとの表面剥離を低減することができる。その結果、従来の補強材と比べて、補強効果が向上した補強材を得ることができる。
【図面の簡単な説明】
【００１２】
【図１】本発明に好ましく用いられる牽切加工装置を示す図である。
【発明を実施するための形態】
【００１３】
以下、本発明の実施の形態について詳細に説明する。
＜パラ型全芳香族ポリアミド繊維＞
本発明の牽切加工糸を構成するパラ型全芳香族ポリアミドとは、１種または２種以上の２価の芳香族基が、アミド結合により直接連結されたポリマーである。また、芳香族基には、２個の芳香環が酸素、硫黄、または、アルキレン基を介して結合されたもの、あるいは、２個以上の芳香環が直接結合したものも含む。さらに、これらの２価の芳香族基には、メチル基やエチル基等の低級アルキル基、メトキシ基、クロル基等のハロゲン基等が含まれていてもよい。なお、２価の芳香族基を直接連結するアミド結合の位置は、パラ型である。
【００１４】
このようなパラ型全芳香族ポリアミドとしては、例えば、ポリパラフェニレンテレフタルアミド、テレフタル酸成分と３，４’−ジアミノジフェニルエーテル成分およびパラフェニレンジアミン成分とが共重合されたコポリパラフェニレン・３，４’−オキシジフェニレンテレフタルアミド、テレフタル酸成分とフェニルベンゾイミダゾール骨格を有する芳香族ジアミン成分およびパラフェニジレンジアミン成分とが共重合されたコポリパラフェニレン・フェニルベンゾイミダゾール・テレフタルアミド等を挙げることができる。
また、本発明に用いられるパラ型全芳香族ポリアミドとしては、１種単独で使用しても、２種以上を併用してもよい。
【００１５】
本発明においては、機械的強度が特に優れていることから、ポリパラフェニレンテレフタルアミドまたはコポリパラフェニレン・３，４’−オキシジフェニレン・テレフタルアミドを用いることが好ましい。なお、ポリパラフェニレンテレフタルアミドは、一般的な有機溶剤に不溶であるため、硫酸等の強酸を使用して光学異方性を有するドープを作成する必要があり、このため、製造負荷が比較的大きい。これに対してコポリパラフェニレン・３，４’−オキシジフェニレン・テレフタルアミドは、アミド系溶剤等に可溶であることから、繊維を得るための紡糸用溶液（ドープ）を得るための負荷が小さく、また、成形加工性にも優れる。このため、本発明においては、コポリパラフェニレン・３，４’−オキシジフェニレン・テレフタルアミドを用いることが最も好ましい。
【００１６】
なお、本発明においては、パラ型全芳香族ポリアミド繊維が主成分となるものであれば、その他に、ポリパラフェニレンベンゾオキサゾール繊維、高強力ポリエチレン繊維、高強力ポリビニルアルコール繊維、全芳香族ポリエステル繊維等が混合された混合繊維であってもよい。ここで、「主成分」とは、牽切加工糸を構成する繊維全体に対して、パラ型全芳香族ポリアミドが５０質量％より大きく１００質量％の範囲となることを意味する。なお、本発明においては、パラ型全芳香族ポリアミドが１００質量％であることが特に好ましい。
【００１７】
＜パラ型全芳香族ポリアミド繊維の物性＞
［単糸繊度］
牽切加工に用いるパラ型全芳香族ポリアミド繊維の単糸繊度は、２．２ｄｔｅｘ以下であることが好ましい。さらに好ましくは１．１ｄｔｅｘ以下である。単糸繊度が２．２ｄｔｅｘよりも大きい場合には、牽切加工糸の構成単糸本数が少なくなり、単糸どうしの絡み合いが減少するため、糸条の強度が低下するという問題が生じる場合がある。
【００１８】
［引張強度］
牽切加工に用いるパラ型全芳香族ポリアミド繊維の引張強度は、１８ｃＮ／ｄｔｅｘ以上であることが好適である。さらに好ましくは、２０ｃＮ／ｄｔｅｘ以上である。１８ｃＮ／ｄｔｅｘを下回る場合には、牽切加工後の強度が低く、本願発明の牽切加工糸を得ることができない。また、牽切加工後の強度が低く、ゴム補強材としての効果が期待できない。
【００１９】
［無機微粉末の付着量］
牽切加工に用いるパラ型全芳香族ポリアミド繊維への無機微粉末の付着量は、０．１〜０．５質量％の範囲とする。好ましくは、０．２〜０．３質量％の範囲である。付着量が０．１質量％未満の場合には、牽切加工時に十分な開繊性を得ることができず、一方で、０．５質量％を超える場合には、加工時に微粉末の飛散が多くなるという問題が発生する。
【００２０】
［無機微粉末の平均粒径］
また、本発明において、牽切加工に用いるパラ型全芳香族ポリアミド繊維へ付着させる無機微粉末の平均粒径は、５μｍ以下とすることが好ましい。さらに好ましくは、３μｍ以下である。平均粒径が５μｍを超える場合には、単糸間も含め、繊維全体に無機微粉末を均一に付着させることが困難となり、牽切加工時に十分な開繊性が得られなくなるため、ゴム等の補強材として必要な引張強度を発現することができなくなる。
【００２１】
［無機微粉末の種類］
本発明において、牽切加工に用いるパラ型全芳香族ポリアミド繊維へ付着させる無機微粉末の種類は、無水珪酸アルミニウムまたはアルミノ珪酸ナトリウムとすることが好ましい。無水珪酸アルミニウムまたはアルミノ珪酸ナトリウムとすることにより、牽切加工に用いるパラ型全芳香族ポリアミド繊維表面に、微粒子が均一に付着し、さらに、付着後の加熱工程における熱変化もないため、パラ型全芳香族ポリアミド繊維の性能が阻害されない。また、繊維表面への均一付着を達成することにより、牽切加工時の開繊性が向上し、その結果、牽切後の単糸長のバラツキが低減し、且つ抱合時の単糸同士の絡まりが向上する。
【００２２】
［その他］
牽切加工に用いるパラ型全芳香族ポリアミド繊維に対する油剤付着量は、０．０５〜０．５質量％の範囲とすることが好ましく、かつ、牽切加工前の原糸の水分含有率を７．０質量％以下とすることが好ましい。油剤付着量が０．０５質量％未満の場合には、引き千切り加工の際に、繊維に帯電している静電気による反発によりトウバラケによる断糸が多発し、安定に牽切加工することが困難となる。一方で、油剤付着量が０．５質量％を超える場合には、油剤による繊維収束効果により、牽切加工の際にトウが十分に開繊せず、牽切糸を構成する単糸長のばらつきが大きくなる。また、牽切加工前の原糸の水分含有率が７．０質量％を超える場合には、水分による繊維収束効果により、油剤付着量が０．５質量％を超えたときと同じような現象が現れ、均一な牽切加工をすることが困難となる。
【００２３】
［強度維持率］
本発明のパラ型全芳香族ポリアミド繊維からなる牽切加工糸の、加工前の原糸に対する強度維持率は８０％以上である。好ましくは８５％以上である。ただし、牽切加工糸が混合繊維の場合には、強度の低い原糸に対する強度維持率とする。強度維持率が８０％未満の場合には、原糸が持つ強度を効果的に発揮できておらず、得られた糸条の利用用途が制限されてしまう。
【００２４】
［平均単糸長］
本発明の牽切加工糸を構成する平均単糸長は、４０〜９０ｃｍの範囲とすることが好適である。さらに好ましくは、６０ｃｍ〜８０ｃｍの範囲である。平均単糸長が４０ｃｍ未満の場合には、原糸強度を十分に発揮することができず、本願発明である強度維持率８０％を達成することが困難な場合がある。一方で、平均単糸長が９０ｃｍを超える牽切加工糸を製造する場合には、２．０ｍ以上の牽切長が必要となることから、牽切部分でのトウが著しく開繊され、このため、ローラーへの巻き付きが多発し、実質的に安定な牽切加工を行うことが困難となる。
【００２５】
［単糸長の変動係数（ＣＶ）］
本発明の牽切加工糸を構成する単糸長の変動係数（ＣＶ）は、５０％以下であることが好ましい。さらに好ましくは、４０％以下である。単糸長の変動係数（ＣＶ）が５０％を超える場合には、単糸長のばらつきが大きいために、牽切加工糸の強度ばらつき、すなわち強度の標準偏差が大きくなり、均一な糸条を形成することが困難となる。
【００２６】
［牽切加工糸表面の単糸絡まり量］
本発明の牽切加工糸は、繊維集合体の繊維軸方向に対して４０度から１４０度までの傾斜を有する単糸が、全体の１％以上３％未満となっている。これにより、例えば、本発明の牽切加工糸をゴム等の補強材として用いた場合には、マトリックス中のアンカー効果が向上し、マトリックスとの間で高い接着性を確保することが可能となる。
【００２７】
＜牽切加工糸の製造方法＞
以上に説明した本発明のパラ型全芳香族ポリアミド繊維からなる牽切加工糸の好ましい製造方法について、図面を用いて詳しく説明する。図１は、本発明のパラ型全芳香族ポリアミド繊維からなる牽切加工糸の製造に好ましく用いられる牽切加工装置を示す図である。１は供給ニップローラー、２はシューター、３は牽切ニップローラー、４は吸引性空気ノズル、５は旋回性抱合ノズル、６はデリベリローラー、７は巻取牽切加工糸、８はパラ型芳香族ポリアミド繊維である。
【００２８】
まず、パラ型芳香族ポリアミド繊維８は、供給ニップローラー１の前で所望の本数引き揃えられ、重ね合わされながら供給ニップローラー１を通過した後、シューター２の中で牽切（引き千切り加工）される。この際、湿度が８０％以上の湿潤流体、例えば湿潤空気がシューター内に供給され、パラ型全芳香族ポリアミド繊維に付与される。次いで、吸引性空気ノズル４により牽切ニップローラー３から引出され、次いで旋回性抱合ノズル５によって絡みや毛羽巻付による抱合性が付与された後にデリベリローラー６によって引き取られる。
【実施例】
【００２９】
以下、実施例等をあげて本発明をさらに具体的に説明するが、本発明はこれに何等限定されるものではない。
【００３０】
＜測定・評価方法＞
実施例および比較例における各特性値は、下記の方法により測定・評価した。
【００３１】
（１）原糸の引張強度
牽切加工前のパラ型全芳香族ポリアミド繊維、につき、引張試験機（ＩＮＳＴＲＯＮ社製、商品名：ＩＮＳＴＲＯＮ、型式：５５６５）を用いて、ＡＳＴＭ  Ｄ８８５に準拠して、以下の条件にて測定を実施した。
［測定条件］
測定温度        ：室温
測定試料長      ：７５０ｍｍ
引張速度        ：２５０ｍｍ／ｍｉｎ
チャック間距離  ：  ５００ｍｍ
【００３２】
（２）牽切加工糸の繊度および引張強度
牽切加工糸につき、ＪＩＳ  Ｌ１０９５に準拠して、繊度を求めた。また、引張試験機（ＳＨＩＭＡＤＺＵ社製、商品名：ＡＵＴＯＧＲＡＰＨ、型式：ＡＧＳ−１００Ａ）を用いて、ＪＩＳ  Ｌ１０９５に準拠して、以下の条件にて測定を実施した。
[測定条件]
測定温度        ：室温
測定試料長      ：２５０ｍｍ
引張速度        ：３００ｍｍ／ｍｉｎ
チャック間距離  ：１５０ｍｍ
【００３３】
（３）牽切加工糸の強度保持率
上記方法によって得られた原糸の引張強度と牽切加工糸の引張強度から、牽切加工前の原糸に対する牽切加工糸の強度維持率を算出した。
［式１］
牽切加工糸の強度保持率（％）＝（［牽切加工糸の引張強度］／［原糸の引張強度］）×１００
【００３４】
（４）平均単糸長
得られた牽切加工糸から、１００本の単糸を切断しないようにランダムに抜き取った。それぞれの単糸の長さを、伸ばした状態で測定し、得られた値の平均値とを平均単糸長とした。
【００３５】
（５）単糸長の変動係数（ＣＶ）
上記方法によって得られた１００本の単糸長の標準偏差（σ）と、その平均糸長（Ｘ）から、次式を用いて計算した値を単糸長の変動係数（ＣＶ）とした。
［式２］
単糸長の変動係数（ＣＶ）（％）＝（σ／Ｘ）  ×１００
【００３６】
（６）単糸絡まり観察
光学顕微鏡（Ｎｉｋｏｎ社製、商品名：ＥＣＬＩＰＳＥ  Ｅ６００ＷＰＯＬ）を用いて、倍率２００倍にて、４００μｍ×４００μｍの範囲で牽切加工糸表面の任意の箇所を測定し、繊維集合体の繊維軸方向に対して４０度から１４０度までの範囲に傾斜している単糸の観察を行ない、その含有率を求めた。合計で１０箇所の観察を実施し、その平均値を求めた。
【００３７】
（７）ゴム剥離強度
牽切加工糸をＮＢＲゴム（ニトリルゴム）に埋設し、１５０℃で４０分加硫してゴムシートを得た。続いて、ゴムシート面に対して９０度の方向へ牽切加工糸を剥離し、このときの剥離強度を、引張試験機（ＩＮＳＴＲＯＮ社製、商品名：ＩＮＳＴＲＯＮ、型式：５５６５）を用いて、以下の条件で測定した。合計で２５本の牽切加工糸について測定を実施し、その平均値を求めた。
［測定条件］
測定温度  ：室温
引張速度    ：３００ｍｍ／ｍｉｎ
【００３８】
＜実施例１＞
図１に示す装置を用いて、単糸繊度０．８４ｄｔｅｘ、全繊度１６７０ｄｔｅｘ、強度２３．１ｃＮ／ｄｔｅｘ、微粉末がアルミノ珪酸ナトリウムであり、微粉末付着量０．２８質量％、油剤付着量０．２％であるパラ型全芳香族ポリアミド繊維を３本引き揃え、ローラー間の距離（牽切長）１５０ｃｍで、供給ニップローラー１とシューター２と牽切ニップローラー３との間で、約１１．４倍で４００ｍ／ｍｉｎの速度で同時に引き千切り、細い短繊維束とした。
続けて吸引性空気ノズル４と旋回流を有する旋回性抱合ノズル５（圧空圧０．３ＭＰａ）とに、牽切ニップローラー３とデリベリローラー６との速度比１００：９９．５で通して絡みを付与すると共に、短繊維の毛羽をランダムに巻きつけ、約４４０ｄｔｅｘの牽切加工糸条７を得た。牽切加工前の原糸の状況、牽切条件、および、得られた牽切加工糸条の物性を、表１に示す。
【００３９】
＜実施例２＞
旋回流を有する旋回性抱合ノズル５に使用する圧空圧力を０．５ＭＰａとした以外は、実施例１と同様にして牽切加工糸条を得た。牽切加工前の原糸の状況、牽切条件、および、得られた牽切加工糸の物性を、表１に示す。
【００４０】
＜実施例３＞
単糸繊度０．８４ｄｔｅｘ、全繊度１６７０ｄｔｅｘ、強度２３．５ｃＮ／ｄｔｅｘ、微粉末が無水珪酸アルミニウムであり、微粉末付着量０．２６質量％、油剤付着量０．２％であるパラ型全芳香族ポリアミド繊維を用いて、実施例１と同様にして牽切加工糸を得た。牽切加工前の原糸の状況、牽切条件、および、得られた牽切加工糸の物性を、表１に示す。
【００４１】
＜比較例１＞
牽切加工前の原糸に微粉末を付着させない以外は、実施例１と同様にして牽切加工糸条を得た。牽切加工前の原糸の状況、牽切条件、および、得られた牽切加工糸の物性を、表１に示す。
【００４２】
＜比較例２＞
牽切加工前の原糸に付着させるアルミノ珪酸ナトリウムを０．８質量％として、実施例１と同様に牽切加工を試みたが、加工時の粉じんが多いため、牽切加工糸を得ることができなかった（牽切加工中止）。
【００４３】
＜比較例３＞
牽切加工前の原糸に付着させる微粉末として、水酸化マグネシウムを０．５質量％付着させた以外は、実施例１と同様にして牽切加工糸条を得た。牽切加工前の原糸の状況、牽切条件、および、得られた牽切加工糸の物性を、表１に示す。
【００４４】
【表１】
0005480550.tif 000002
【００４５】
＜実施例４＞
実施例１で得られた牽切加工糸につき、単糸の絡まり量を観察したところ、牽切加工糸の繊維軸方向に対して４０度から１４０度の傾きを持つ単糸の割合は、２．８％であった。また、得られた牽切加工糸につき、剥離強度を測定した。結果を表２に示す。
【００４６】
＜実施例５＞
旋回抱合ノズル５の圧空圧を０．２５ＭＰａにすること以外は、実施例１と同様にして、４４１ｄｔｅｘの牽切加工糸を得た。
得られた牽切加工糸の繊維軸方向に対して４０度から１４０度の傾きを持つ単糸の割合は、１．４％であった。また、得られた牽切加工糸につき、剥離強度を測定した。結果を表２に示す。
【００４７】
＜実施例６＞
牽切加工を行う原糸のアルミノ珪酸ナトリウム付着量を０．４５質量％とした以外は、実施例１と同様にして、牽切加工糸を得た。得られた牽切加工糸の繊維軸方向に対して４０度から１４０度の傾きを持つ単糸の割合は２．５％であった。また、得られた牽切加工糸につき、剥離強度を測定した。結果を表２に示す。
【００４８】
＜実施例７＞
牽切加工を行う原糸に付着させた微粉末を無水珪酸アルミニウムとし、その付着量を０．３１質量％とした以外は、実施例１と同様にして、牽切加工糸を得た。得られた牽切加工糸の繊維軸方向に対して４０度から１４０度の傾きを持つ単糸の割合は２．２％であった。また、得られた牽切加工糸につき、剥離強度を測定した。結果を表２に示す。
【００４９】
＜比較例４＞
図１に示す装置を用いて、単糸繊度０．８４ｄｔｅｘ、全繊度１６７０ｄｔｅｘ、強度２４．０ｃＮ／ｄｔｅｘ、微粉末が珪酸マグネシウム８０質量％、含水珪酸アルミニウム２０質量％であり、微粉末付着量１．０３質量％、油剤付着量０．２４％であるパラ型全芳香族ポリアミド繊維束３本を引き揃え、ローラー間の距離（牽切長）を１５０ｃｍとして、供給ニップローラー１とシューター２と牽切ニップローラー３との間で、約１１．４倍の牽切倍率で、４００ｍ／ｍｉｎの速度で同時に引き千切り、細い短繊維束とした。
続けて吸引性空気ノズル４と旋回流を有する旋回性抱合ノズル５（圧空圧０．３ＭＰａ）とに、牽切ニップローラー３とデリベリローラー６との速度比１００：９９．５で通して絡みを付与すると共に、短繊維の毛羽をランダムに巻きつけ、４４４ｄｔｅｘの牽切加工糸条７を得た。
得られた牽切加工糸の繊維軸方向に対して４０度から１４０度の傾きを持つ単糸の割合は、０．４％であった。また、得られた牽切加工糸につき、剥離強度を測定した。結果を表２に示す。
【００５０】
【表２】
0005480550.tif 000003
【符号の説明】
【００５１】
１  供給ニップローラー
２  シューター
３  牽切ニップローラー
４  吸引性空気ノズル
５  旋回性抱合ノズル
６  デリベリローラー
７  巻取牽切加工糸
８  パラ型全芳香族ポリアミド繊維
【図１】
0005480550.tif 000004